Brevet FR3109113A1 — publié le 20211015

La présente invention a pour objet un procédé d’ignifugation d’une matière lignocellulosique caractérisé en ce qu’il comprend les étapes suivantes : - éventuellement explosion à la vapeur de la matière lignocellulosique, - imprégnation de la matière lignocellulosique, éventuellement explosée à la vapeur, dans ou avec une solution aqueuse comprenant de 0,5% à 10% d’acide phytique et de 1% à 30% d’urée, et de préférence de 3% à 7% d’acide phytique et de 15% à 22% d’urée, lesdits pourcentages étant exprimés en masse par rapport à la masse totale de la solution aqueuse, - séchage de la matière lignocellulosique imprégnée, jusqu’à ce qu’elle présente une humidité allant de 5% à 20%, lesdits pourcentages étant exprimés en masse par rapport à la masse totale de la matière lignocellulosique imprégnée, - cuisson de la matière lignocellulosique imprégnée et séchée, la matière lignocellulosique ignifugée ainsi obtenue comprenant une teneur en phosphore provenant de l’acide phytique allant de 0,1% à 10%, de préférence allant de 0,3 % à 3%, lesdits pourcentages étant exprimés en masse par rapport à la masse totale de la matière lignocellulosique ignifugée. L’invention concerne encore la matière lignocellulosique ignifugée ainsi obtenue et son utilisation pour la fabrication : - de matériaux composites ignifugés à base de fibres végétales, - de matériaux souples ignifugés tissés ou non tissés à base de fibres végétales, et notamment de textiles, - de matériaux ignifugés à base de fibres de bois et/ou de particules de bois, et notamment de panneaux de bois ignifugés. Procédé d’ignifugation de matériaux lignocellulosiques, matériaux lignocellulosiques ignifugés ainsi obtenus et leurs utilisations La présente divulgation relève du domaine de la chimie et plus particulièrement du domaine de l’ignifugation. L’invention concerne notamment un nouveau procédé d’ignifugation biosourcé et dépourvu de solvants. L’invention concerne plus particulièrement un procédé d’ignifugation de matériaux lignocellulosiques par greffage d’acide phytique sur lesdits matériaux lignocellulosique. Elle concerne également les nouveaux matériaux lignocellulosiques ignifugés ainsi obtenus et leurs utilisations dans la fabrication de matériaux ignifugés durs (tels que des panneaux) ou souples (tissés ou non tissés). L’ignifugation désigne un ensemble de traitements effectués pour améliorer la tenue au feu d’un matériau. L’ignifugation permet donc de rendre incombustible ou moins combustible un matériau naturellement inflammable en l’imprégnant de substances ignifuges. Des procédés d’ignifugation faisant appel à de l’acide phytique ont déjà été décrits dans l’art antérieur. Ainsi, la publication de Yang Zhou et al. (1) décrit que l’acide phytique est un excellent dopant permettant d’améliorer la résistance à la flamme de composites à base de papier. L’acide phytique est utilisé en mélange (non greffé) dans un polymère de synthèse (la polyaniline). Ce dernier est utilisé comme traitement de surface sur du papier pour lui conférer des propriétés de conductivité électrique et de retardateur de flamme. La publication de Lucie Costes et al. (2) étudie les effets de différentes combinaisons cellulose/phosphore sur les propriétés ignifuges du polylactide (PLA) qui est un polymère de synthèse dont la matière première est biosourcée. Les essais ont montré que les combinaisons cellulose microcristalline phosphorylée (MCC-P) / aluminium phytate ou cellulose nanocristalline (NCC) / aluminium phytate donnaient de bons résultats. Dans cette publication, la cellulose est modifiée chimiquement dans de l’urée fondue à 140°C par de l’acide phosphorique, lavée par une solution de soude puis précipitée dans du méthanol. Des composites à base de PLA, de cellulose modifiée et de sel d’aluminium d’acide phytique (non greffé) ont été produits par extrusion. La publication de Yu-Yang Gao et al. (3) décrit l’utilisation d’un sel de l’acide phytique, obtenu par réaction d’acide phytique et de pipérazine, avec du polypropylène afin d’améliorer la résistance à la flamme de ce dernier. L’acide phytique est utilisé avec une amine de synthèse et additionné en tant qu’additif (sans greffage) à un polymère dérivé du pétrole. La publication de Xiao-hui Liu et al. (4) décrit l’utilisation d’un sel d’ammonium de l’acide phytique (PAA : phytic acid ammonium) pour améliorer la résistance à la flamme de fibres « Lyocell » (qui sont des fibres de cellulose régénérées). Dans cette publication l’acide phytique est combiné dans un premier temps à de l’urée puis précipité dans du N , N -diméthylformamide. Le sel obtenu est mis à réagir à chaud avec la cellulose régénérée en présence de dicyanadiamide dans de l’eau. Cependant les procédés décrits dans ces publications ne sont pas biosourcés parce qu’ils font recours à des solvants et/ou à des composés chimiques au cours de la préparation du matériau ignifugé ou encore parce que le matériau de départ à ignifuger est souvent un composé obtenu par synthèse chimique. De plus, l’acide phytique n’est généralement pas greffé de façon covalente au matériau ignifugé et se trouve uniquement présent à la surface du matériau ignifugé. Résumé Il existe donc à ce jour le besoin de développer de nouveaux procédés d’ignifugation biosourcés, notamment pour répondre à une demande de plus en plus pressante de la part des industriels pour des matériaux anti-feu, non toxiques et biosourcés. Un des buts de l’invention est ainsi de développer un procédé biosourcé et dépourvu de solvant. On entend par « procédé biosourcé » un procédé qui met en œuvre de la matière biosourcée, aussi bien au niveau du matériau de départ que de l’agent d’ignifugation. Une matière biosourcée est une matière issue de la biomasse végétale ou animale. La biomasse désigne l’ensemble de la matière vivante, c’est-à-dire une matière d’origine biologique, à l’exception des matières géologiques ou fossiles. La biomasse est essentiellement composée de carbone (environ 50%), d’oxygène (environ 40%), d’hydrogène (environ 6%), d’une faible part d’azote (de 0,4 à 1,2%) et de matières minérales (calcium, silicium, potassium). Selon l’invention, la matière de départ à ignifuger (à savoir une matière lignocellulosique) et l’agent d’ignifugation (à savoir l’acide phytique) sont biosourcés. La matière lignocellulosique est constituée de trois composants majeurs : la cellulose, les hémicelluloses et la lignine. Elle représente la plus grande majorité de la biomasse. En moyenne, la matière lignocellulosique contient 40-60% de cellulose, 20-40% d’hémicelluloses et 10-25% de lignine. La présente invention a plus particulièrement pour objet un procédé d’ignifugation d’une matière lignocellulosique caractérisé en ce qu’il comprend les étapes suivantes : - éventuellement explosion à la vapeur de la matière lignocellulosique, - imprégnation de la matière lignocellulosique, éventuellement explosée à la vapeur, dans ou avec une solution aqueuse comprenant de 0,5% à 10% d’acide phytique et de 1% à 30% d’urée, et de préférence de 3% à 7% d’acide phytique et de 15% à 22% d’urée, lesdits pourcentages étant exprimés en masse par rapport à la masse totale de la solution aqueuse, - séchage de la matière lignocellulosique imprégnée, jusqu’à ce qu’elle présente une humidité allant de 5% à 20%, lesdits pourcentages étant exprimés en masse par rapport à la masse totale de la matière lignocellulosique imprégnée, - cuisson de la matière lignocellulosique imprégnée et séchée, la matière lignocellulosique ignifugée ainsi obtenue comprenant une teneur en phosphore provenant de l’acide phytique allant de 0,1% à 10%, de préférence allant de 0,3 % à 3%, lesdits pourcentages étant exprimés en masse par rapport à la masse totale de la matière lignocellulosique ignifugée. La matière lignocellulosique mise en œuvre dans le procédé d’ignifugation se trouve sous forme de fibres et/ou de particules. Dans l’invention, le terme « fibres » désigne plus particulièrement les fibres végétales naturelles et le terme « particules » désigne les particules de bois. Les fibres végétales naturelles regroupent différentes catégories de fibres suivant leurs origines botaniques (bois ou plantes) et leurs localisations dans la plante. Pour les plantes cultivées, on distingue ainsi les fibres libériennes, qui sont extraites de la partie extérieure de la tige dans le liber, les fibres extraites du tronc ou des tiges, les fibres extraites des feuilles, les fibres extraites des graines ou des fruits, et les pailles. La matière lignocellulosique plus particulièrement utilisée dans le procédé de l’invention se trouve sous forme de fibres végétales telles que les fibres de bois et/ou les fibres de plante, et en particulier les fibres libériennes, ou sous forme de particules de bois. Les fibres de bois et/ou de plantes présentent un diamètre inférieur ou égal à 500 µm et une longueur allant de 1 mm à 50 cm. A titre indicatif les fibres libériennes peuvent être très longues (jusqu’à 50 cm) tandis que les fibres de bois sont bien plus courtes et présentent généralement des longueurs de quelques millimètres. Le terme « particules » de bois au sens de l’invention désigne des fragments de bois et/ou de la sciure de bois. Les particules de bois peuvent présenter des formes variables et lorsqu’elles sont de forme sphérique elles présentent alors un diamètre inférieur à 5 mm. Selon l’invention : - les fibres de plante sont plus particulièrement des fibres de coton ou des fibres libériennes choisies dans le groupe comprenant les fibres de chanvre, de lin, de ramie et de jute, - les fibres et/ou particules de bois sont plus particulièrement choisies dans le groupe comprenant les fibres et/ou particules d’épicéa, de frêne, de bouleau, de peuplier, de hêtre et de chêne. Selon un mode de réalisation avantageux de l’invention, la matière lignocellulosique à ignifuger est préalablement soumise à une explosion à la vapeur. Ainsi la matière lignocellulosique utilisée au départ du procédé d’ignifugation est choisie dans le groupe comprenant les fibres de plante explosées à la vapeur, et en particulier les fibres libériennes explosées à la vapeur, les fibres de bois explosées à la vapeur et les particules de bois explosées à la vapeur. L’explosion à la vapeur est un traitement thermo-mécanico-chimique qui consiste à porter la matière lignocellulosique à haute température (160-270°C) par injection de vapeur saturée sous haute pression (10-50 bars) pendant un temps court (quelques secondes à quelques minutes) puis à pratiquer une détente brutale jusqu’à pression atmosphérique. Il en résulte une déstructuration importante de la matière lignocellulosique. Une installation d’explosion à la vapeur est composée d’un générateur de vapeur qui alimente un réacteur qui sera soumis à une dépressurisation soudaine. Lors de la dépressurisation la matière est éjectée du réacteur et est récupérée au niveau d’un éclateur. Le traitement d’explosion à la vapeur permet de fractionner la matière lignocellulosique de façon à valoriser les différentes fractions polymères constitutives de la matière lignocellulosique. Ce traitement permet également d’affiner la taille des fibres végétales et/ou des particules de bois, afin de produire des micro- et nanofibres et/ou des micro- et nanoparticules. Selon le procédé de l’invention, les fibres de plante explosées à la vapeur, et en particulier les fibres libériennes explosées à la vapeur, présentent un diamètre inférieur à 100 µm, et de préférence inférieur à 50 µm, et une longueur allant de 1 cm à 10 cm, et de préférence de 3 cm à 5 cm. Les particules de bois explosées à la vapeur présentent, lorsqu’elles sont de forme sphérique, un diamètre inférieur à 3 mm. Selon un autre mode de réalisation de l’invention, la matière lignocellulosique à ignifuger, de préférence préalablement explosée à la vapeur, est blanchie. Le but du blanchiment est de délignifier la matière lignocellulosique, à savoir d’enlever tout ou partie de la lignine de la matière lignocellulosique, ce qui a pour conséquence d’obtenir une matière lignocellulosique de couleur blanche. Le blanchiment de la matière cellulosique est effectué à l’aide d’ions chlorites ou d’un peroxyde. La matière lignocellulosique utilisée au départ du procédé d’ignifugation de l’invention peut donc être : - « brute » (c’est-à-dire qu’elle n’a pas subi d’explosion à la vapeur et/ou de blanchiment), - « explosée » (elle a subi une explosion à la vapeur mais pas de blanchiment), - « blanchie » (elle a subi un blanchiment mais pas d’explosion à la vapeur), - « explosée blanchie » (elle a subi une explosion et un blanchiment). Lorsque la matière lignocellulosique est explosée blanchie, elle est soumise en premier lieu à l’explosion à la vapeur puis ensuite au blanchiment. Selon un autre mode de réalisation de l’invention l’acide phytique est obtenu à partir d’un tourteau de colza. Le « tourteau » désigne le résidu solide obtenu après extraction de l’huile des graines ou des fruits de plantes oléagineuses. Les tourteaux contiennent des proportions relativement importantes d’acide phytique (3% à 6%) qui constitue une réserve naturelle de phosphore pour les graines des plantes. Le colza est la ressource oléagineuse la plus cultivée en France. Le tourteau de colza est une matière première industrielle intéressante par son contenu en protéines végétales et son prix attractif. Il est ainsi utilisé dans l’alimentation animale. Cependant l’acide phytique est un agent anti-nutritif qui a un impact négatif sur la qualité du tourteau pour des applications en alimentation animale. Extraire l’acide phytique à partir du tourteau de colza (qui comprend de 5 à 6% d’acide phytique) est donc un excellent moyen à la fois pour valoriser le tourteau de colza dans la filière alimentaire et pour disposer d’acide phytique. Selon l’invention, le procédé d’extraction de l’acide phytique à partir d’un tourteau de colza comprend les étapes suivantes : - mise en contact du tourteau de colza avec une solution aqueuse acide sous agitation, - centrifugation et récupération de la phase aqueuse, - ultrafiltration de la phase aqueuse, -récupération de la phase aqueuse issue de l’ultrafiltration, - lyophilisation de la phase aqueuse issue de l’ultrafiltration afin d’obtenir un lyophilisat comprenant de l’acide phytique. Le lyophilisat d’acide phytique ainsi obtenu est ensuite utilisé en combinaison avec de l’urée afin de préparer une solution aqueuse comprenant de 0,5% à 10% d’acide phytique et de 1% à 30% d’urée, et de préférence de 3% à 7% d’acide phytique et de 15% à 22% d’urée, lesdits pourcentages étant exprimés en masse par rapport à la masse totale de la solution aqueuse, ladite solution aqueuse étant utilisée dans l’étape d’imprégnation du procédé de l’invention. L’agent ignifugeant du procédé de l’invention est l’acide phytique. Il est cependant utilisé en combinaison avec l’urée qui a notamment pour rôle d’augmenter l’accessibilité de la cellulose (provenant de la matière lignocellulosique) par gonflement et de protéger la matière lignocellulosique de la dégradation durant l’étape de cuisson. Selon un mode de réalisation avantageux du procédé de l’invention, l’étape d’imprégnation de la matière lignocellulosique est effectuée à température ambiante : - par trempage dans la solution aqueuse d’acide phytique et d’urée, ou - par pulvérisation avec la solution aqueuse d’acide phytique et d’urée, ladite solution aqueuse d’acide phytique et d’urée étant telle que ci-dessus définie. Selon l’invention, lorsque l’imprégnation est effectuée par trempage, la durée d’imprégnation est de 15 minutes à 1 heure. Dans le cas d’une imprégnation par trempage le procédé de l’invention comprend en outre, à l’issue de l’étape d’imprégnation, et avant l’étape de séchage, une étape de récupération, de préférence par filtrage, de la matière lignocellulosique imprégnée. L’étape de séchage de la matière lignocellulosique imprégnée est effectuée à une température allant de 20°C à 60°C, et de préférence de 40 °C à 60°C, pendant une durée allant de 5 minutes à 18 heures, et de préférence allant de 15 minutes à 30 minutes. A titre indicatif le séchage est effectué dans une étuve ou par air pulsé. L’étape de cuisson de la matière lignocellulosique imprégnée et séchée est effectuée à une température allant de 140 C à 200°C, et de préférence de 140°C à 160°C, pendant une durée allant de 15 minutes à 5 heures, et de préférence de 30 min à 2h. L’étape de cuisson peut être effectuée dans un four tunnel continu. Le four tunnel continu est un four à convoyeur ou encore un four à passage permettant une cuisson en continu, la matière lignocellulosique étant convoyée dans le four sur un tapis. Ainsi, selon un autre mode de réalisation avantageux du procédé de l’invention, les étapes de séchage et cuisson sont réalisées en continu. Selon encore un autre mode de réalisation, le procédé de l’invention comprend, à l’issue de l’étape de cuisson, une étape de lavage et/ou de filtration. L’étape de lavage et/ou de filtration permet d’éliminer les molécules non fixées par liaison forte (à savoir par liaison covalente) sur la matière lignocellulosique. Le procédé de l’invention permet en effet avantageusement un greffage covalent du phosphore provenant de l’acide phytique à la fois à la surface et au cœur de la matière lignocellulosique. Le procédé de l’invention est donc encore caractérisé en ce que, dans la matière lignocellulosique ignifugée, le phosphore provenant de l’acide phytique est greffé par liaison covalente à la surface et au cœur de ladite matière lignocellulosique ignifugée. Selon un autre mode de réalisation avantageux, le procédé de l’invention est encore caractérisé en ce qu’il est dépourvu de solvant. Il ne nécessite pas non plus l’utilisation d’eau. De façon avantageuse, le procédé de l’invention ne met en œuvre que des étapes d’imprégnation, de séchage et de cuisson. Il n’y a pas d’étape en solution. Avec la possibilité du traitement en continu il est en outre facile à industrialiser. Le procédé d’ignifugation de l’invention est respectueux de l’environnement par l’utilisation de matériaux biosourcés, inertes et non toxiques. Il est en outre simple à mettre en œuvre et économique. Il permet également de valoriser des co-produits agricoles actuellement très peu valorisés, à savoir l’acide phytique obtenu à partir des tourteaux de colza. La matière lignocellulosique obtenue selon le procédé d’ignifugation de l’invention ne s’enflamme plus, elle ne permet plus la propagation de la flamme et elle charbonne lorsqu’on la brûle. Selon un autre aspect de l’invention, il est proposé une matière lignocellulosique ignifugée susceptible d’être obtenue selon le procédé tel que ci-dessus décrit. La présente invention a encore pour objet une matière lignocellulosique ignifugée, caractérisée en ce qu’elle comprend une teneur en phosphore allant de 0,1% à 10%, de préférence allant de 0,3 % à 3%, lesdits pourcentages étant exprimés en masse par rapport à la masse totale de la matière lignocellulosique ignifugée, et en ce que le phosphore est greffé par liaison covalente à la surface et au cœur de ladite matière lignocellulosique ignifugée. La matière lignocellulosique ignifugée telle que ci-dessus définie est encore caractérisée en ce qu’elle présente un dégagement total de chaleur à la combustion (« THR » Total Heat Release) allant de 0,5 à 11 KJ/g tel que mesuré à l’aide d’un microcalorimètre de combustion selon la norme ASTM D7309, ladite norme se référant à une pyrolyse en environnement anaérobie à 1K/s jusqu’à 750°C. La matière lignocellulosique ignifugée de l’invention, telle que ci-dessus définie, est de préférence obtenue à partir d’une matière lignocellulosique choisie dans le groupe comprenant des fibres de plante (fibres de coton ou fibres libériennes telles que fibres de chanvre, de lin, de ramie et de jute), des fibres de bois, des particules de bois (épicéa, frêne, bouleau, peuplier, hêtre, chêne) et leurs mélanges. Selon l’invention, la matière lignocellulosique ignifugée de l’invention est de préférence obtenue à partir d’une matière lignocellulosique explosée à la vapeur. Selon un autre aspect de l’invention, il est proposé l’utilisation d’une matière lignocellulosique ignifugée telle que ci-dessus décrite ou telle qu’obtenue selon le procédé tel que ci-dessus décrit. La présente invention a ainsi encore pour objet l’utilisation d’une matière lignocellulosique ignifugée telle que ci-dessus décrite ou telle qu’obtenue selon le procédé tel que ci-dessus décrit, pour la fabrication : - de matériaux composites ignifugés à base de fibres végétales, - de matériaux souples ignifugés tissés ou non tissés à base de fibres végétales, et notamment de textiles, - de matériaux ignifugés à base de fibres de bois et/ou de particules de bois, et notamment de panneaux de bois ignifugés. A titre d’exemples de matériaux composites ignifugés à base de fibres végétales on pourra citer les matériaux composites ignifugés à base de fibres végétales (et notamment de fibres de bois) et de résines thermoplastiques. De tels matériaux composites trouvent des applications dans les domaines du bâtiment et du transport. A titre d’exemples de matériaux souples ignifugés tissés à base de fibres végétales on pourra citer les textiles d’ameublement, les textiles techniques pour l’habitat, les textiles techniques (vêtements de sport, pour professionnels (pompiers etc.). A titre d’exemples de matériaux souples ignifugés non tissés à base de fibres végétales on pourra citer les géotextiles, les membranes souples pour la construction ou le transport. Selon un mode de réalisation avantageux de l’invention, lorsque la matière lignocellulosique ignifugée est obtenue à partir de fibres de bois explosées à la vapeur et/ou de particules de bois explosées à la vapeur, alors ladite matière lignocellulosique ignifugée peut avantageusement être utilisée pour produire des panneaux de bois ignifuges sans colle et sans résine, par simple pressage de la matière lignocellulosique. L’invention concerne donc encore l’utilisation telle que ci-dessus définie, pour la fabrication de panneaux de bois, caractérisée en ce que la matière lignocellulosique ignifugée est obtenue à partir de fibres de bois explosées à la vapeur et/ou de particules de bois explosées à la vapeur, et en ce que les panneaux de bois ignifuges obtenus sont dépourvus de colle et de résine. L’invention a également pour objet des panneaux de bois ignifuges, dépourvus de colle et de résine, fabriqués à partir d’une matière lignocellulosique ignifuge elle-même obtenue à partir de fibres de bois explosées à la vapeur et/ou de particules de bois explosées à la vapeur. De tels panneaux sont donc parfaitement respectueux de l’environnement. D’autres caractéristiques, détails et avantages apparaîtront à la lecture de la description détaillée ci-après, et à l’analyse des dessins annexés, sur lesquels : Fig. 1 montre différentes courbes du débit calorifique (« HRR » Heat Rate release) en fonction de la température, pour des fibres de chanvre explosées à la vapeur obtenues avec le calorimètre à flux de combustion par pyrolyse (PCFC). La courbe 1 est relative à des fibres de chanvre témoin, qui ne sont pas ignifugées (et qui comprennent ainsi une teneur en phosphore de 0%). La courbe 2 est relative à des fibres de chanvre ignifugées selon le procédé de l’invention, qui comprennent une teneur en phosphore de 0,31%. La courbe 3 est relative à des fibres de chanvre ignifugées selon l’invention, comprennent une teneur en phosphore de 0,49%. La courbe 4 est relative à des fibres de chanvre ignifugées selon l’invention, qui comprennent une teneur en phosphore de 0,62%. La courbe 5 est relative à des fibres de chanvre ignifugées selon l’invention, qui comprennent une teneur en phosphore de 2,14%. Fig. 2 est une cartographie du phosphore pour les fibres de chanvre explosées à la vapeur et ignifugées selon le procédé de l’invention. Fig. 3 montre différentes courbes du débit calorifique (« HRR » Heat Rate release) en fonction de la température, pour des fibres d’épicéa obtenues avec le calorimètre à flux de combustion par pyrolyse (PCFC). La courbe 1 est relative à des fibres d’épicéa explosées à la vapeur (n’ayant été soumises à aucun autre traitement que celui de l’explosion à la vapeur), qui comprennent une teneur en phosphore de 0%. La courbe 2 est relative à des fibres d’épicéa explosées à la vapeur qui ont ensuite été soumises respectivement à une étape de séchage et de cuisson telles que décrites dans le procédé de l’invention mais qui n’ont pas été soumises à une étape d’imprégnation avec une solution comprenant de l’acide phytique. Lesdites fibres d’épicéa comprennent une teneur en phosphore de 0%. La courbe 3 est relative à des fibres d’épicéa explosées à la vapeur, ignifugées selon le procédé de l’invention, qui comprennent une teneur en phosphore de 2,14%. Les dessins et la description ci-après contiennent, pour l’essentiel, des éléments de caractère certain. Ils pourront donc non seulement servir à mieux faire comprendre la présente divulgation, mais aussi contribuer à sa définition, le cas échéant. Exemples Exemple1 Préparation d es so lution s d’im prégnation à base d’acide phytique Extraction de l’acide phytique à partir de tourteaux de colza La farine de tourteaux de colza, qui est utilisée comme matière première, est mise en suspension dans une solution aqueuse ayant un pH de 2 (± 0,05) stabilisé par l’ajout alternatif de chlorure de sodium et de chlorure d’hydrogène. L’extraction est réalisée à température ambiante en appliquant une agitation mécanique d’une vitesse de 300 rpm pendant une heure. La phase aqueuse est ensuite séparée de la phase solide à température ambiante par centrifugation avec une vitesse de 15000 rpm pendant 30 minutes suivie d’une étape de filtration. Le filtrat obtenu est purifié par un système semi-automatique d’ultrafiltration (Akta Flux 6, GE Healthcare, Chicago, IL, USA), utilisant des fibres creuses de seuil de coupure de 3 kDa et de surface de 4 800 cm². Le filtrat est plus particulièrement ajouté dans la cuve de rétentat et mis à circuler pendant 10 min en gardant la pression trans-membranaire à 1,5 bar, le débit d’alimentation à 2 L.min -1 et la vitesse d’agitation à 50 rpm puis lyophilisé. On obtient ainsi un lyophilisat comprenant de l’acide phytique qui est utilisé dans l’étape suivante de préparation des solutions d’imprégnation. Préparation d e solution s aqueuse d’acide phytique et d’urée L’urée utilisée est commercialisée par la société Sigma-France sous forme de granulés d’urée de pureté ≥ 99,5% (ReagentPlus ®). 4 solutions aqueuse d’imprégnation comprenant divers pourcentages massiques d’acide phytique et d’urée sont préparées, à savoir : 1/ une solution comprenant 0,63% d’acide phytique et 2% d’urée, 2/ une solution comprenant 1,57% d’acide phytique et 5% d’urée, 3/ une solution comprenant 3,13% d’acide phytique et 10% d’urée, 4/ une solution comprenant 6,26% d’acide phytique et 20% d’urée. Comme déjà indiqué, les pourcentages sont exprimés en masse par rapport à la masse totale de la solution aqueuse d’imprégnation. La solution décrite en 1/ est préparée en dissolvant 2 g d’urée et 7,3 g de lyophilisat d’acide phytique dans un volume de 100 mL d’eau. La solution décrite en 2/ est préparée en dissolvant 5 g d’urée et 18,2 g de lyophilisat d’acide phytique dans un volume de 100 mL d’eau. La solution décrite en 3/ est préparée en dissolvant 10 g d’urée et 36,4 g de lyophilisat d’acide phytique dans un volume de 100 mL d’eau. La solution décrite en 4/ est préparée en dissolvant 20 g d’urée et 72 g de lyophilisat d’acide phytique dans un volume de 100 mL d’eau. Exemple 2 Procédé d’ignifugation de fibres de chanvre Matériel Les fibres de chanvres industrielles (Cannabis sativa L.) utilisées dans cette étude ont été cultivées à la Chanvrière à Bar sur Aube (France). Les tiges ont été coupées à quelques centimètres du sol et récoltées sans rouissage à l'automne 2016. Les fibres ont été isolées, séchées et conservées dans un endroit sec et bien ventilé durant toute l’étude. La soude NaOH utilisée dans le traitement d’explosion à la vapeur est achetée à la société Sigma-France. Les solutions aqueuse d’acide phytique et d’urée utilisées sont telles que décrites à l’exemple 1. Traitement d’explosion à la vapeur des fibres de chanvre L’affinage des fibres de chanvre par explosion à la vapeur consiste à imprégner les fibres de chanvre brutes avec une solution aqueuse comprenant 8% de soude, pendant 15 heures à température ambiante et sans agitation. Les fibres subissent ensuite une explosion à la vapeur d’eau à 190°C pendant 4 min. Après l’explosion, les fibres sont lavées avec de l’eau distillée afin d’enlever toute trace de soude, puis séchées sous la hotte pendant 24 heures. Traitement de blanchiment des fibres explosées Les fibres de chanvre blanchies sont obtenues en utilisant un traitement de délignification à base d’acide acétique et de chlorite de sodium. Les fibres explosées obtenues à l’étape précédente sont placées dans un ballon à reflux avec de l'eau désionisée (83,3 ml/g de fibres), de l'acide acétique glacial (1,998 ml/g de fibres) et du chlorite de sodium (1.998 mg / g de fibres). Le mélange est chauffé à 70°C pendant 6 h. L’ajout de chlorite de sodium et d’acide acétique glacial est répété 2 fois. Un résidu solide blanchâtre consistant essentiellement en holocellulose est alors obtenu. Après refroidissement, les fibres blanchies sont filtrées sous vide et lavées excessivement avec de l'eau déionisée jusqu'à neutralisation du pH du filtrat. Les fibres sont séchées pendant une nuit à température ambiante. Greffage de l’acide phytique selon le procédé de l’invention Une quantité de 10 g de fibres de chanvres ainsi explosées et blanchies est imprégnée dans 100 mL de chacune des 4 solutions aqueuses d’acide phytique et d’urée telle que définies à l’exemple 1, sans agitation, pendant une heure à température ambiante. Les fibres imprégnées sont ensuite séchées dans une étuve ventilée à une température de 60°C pendant 15 heures jusqu’à ce que les fibres présentent un taux humidité de 30%. L’étape de greffage est achevée en effectuant une cuisson des fibres séchées à une température de 150°C pendant 2h dans un four tunnel continu. En fin de traitement, les fibres phosphorylées sont lavées abondamment à l'eau distillée puis filtrées sous vide avant d'être séchées sous hotte pendant 48h. Analyses élémentaires La spectrométrie de masse à plasma inductif (ICP-MS) est utilisée pour la détermination de la teneur en élément phosphore dans les échantillons. Une quantité de 0,15 g des fibres greffées telles qu’obtenues selon le procédé d’ignifugation de l’invention est mélangée avec 5 ml d'une solution d'acide nitrique dans un tube en verre. Plusieurs tubes sont ainsi préparés puis sont placés dans une unité de minéralisation (système Ultrawave) et laissés à réagir pendant 30 min à 230°C et 110 bars. Les échantillons ont ensuite été laissés pendant 10 min à cette température et pression jusqu'à minéralisation totale. Après minéralisation, les échantillons sont dilués avec 50 ml d'eau déminéralisée et filtrés avant d'être analysés. Pour l'analyse ICP, une gamme étalon de 50, 100, 500, 1000, 5000, 10000 et 20000 ppb (partie par milliard) est préparée en utilisant une solution commerciale mono-élémentaire de phosphore de concentration 1000 ppm. Un blanc (eau + 10% d'acide nitrique) est injecté avant le passage des divers étalons préparés. On choisit plusieurs longueurs d’ondes pour l’analyse du phosphore, présentant le moins d’interférences possible avec les autres éléments que l’on pourrait retrouver dans l’échantillon. Une droite d’étalonnage est ainsi tracée en analysant les différents étalons. Les échantillons à analyser sont ensuite injectés et si jamais ils ne sont pas dans la bonne gamme des étalons, ils peuvent être re-dilués. Avec les valeurs obtenues grâce à l'ICP on remonte aux masses en phosphore par rapport à ce que l’on a pesé dans chaque tube lors des minéralisations. Un « Thermo Finnigan Flash EA 112 Series » est utilisé pour l'analyse élémentaire de l'azote, du carbone, de l'oxygène et de l'hydrogène. La combustion des échantillons (1,5 mg) à analyser est effectuée à haute température (1000°C) en présence d'anhydride tungstique, sous atmosphère oxydante pendant 15 s. Cette décomposition donne du CO 2 , H 2 O, SO 2 , NO x qui est réduit en N2 en présence de cuivre. Ces produits gazeux sont ensuite analysés par chromatographie en phase gazeuse. Les résultats sont enregistrés et analysés par le logiciel "Eager 300" qui calcule directement le pourcentage de chaque élément présent dans le composé. Microcalor imétrie de combustion (PCFC : « Py rolysis Combustion Flow Calorimetry » ) Un microcalorimètre de combustion (Fire Testing Technology) est utilisé pour étudier le comportement au feu des échantillons de l’invention à l’échelle micrométrique (2-4 mg). Les échantillons sont pyrolysés avec une vitesse de montée en température de 1°C/s sous un flux d'azote de 90 à 750°C (pyrolyse anaérobie - méthode A selon la norme ASTM D7309). Les gaz de pyrolyse sont transportés vers une chambre de combustion en présence d'un flux de N 2 /O 2 (80/20). Dans de telles conditions, tous les gaz sont entièrement oxydés. Le dégagement de chaleur (HRR) est calculé selon la relation de Huggett. Selon cette relation, 1 kg d'oxygène consommé correspond à 13,1 MJ de dégagement de chaleur. Chaque test est réalisé deux fois pour garantir la reproductibilité des mesures. Le pic de dégagement de chaleur (pHRR), la température à pHRR (TpHRR), le dégagement de chaleur total (THR), la chaleur de combustion (Δh) et le taux de résidu final (%) sont déterminés. Tests de flamme sur les fibres de chanvres ignifugées Un test au feu non normalisé est réalisé pour évaluer d’une façon simple et rapide l'inflammabilité des fibres. Les fibres brutes et traitées préalablement collées verticalement sur un support en aluminium sont enflammées par un briquet. Trois comportements sont ainsi discriminés : propagation de flamme sans résidu (inflammation), propagation de flamme avec formation de résidu et non propagation de flamme (autoextinguibilité). Le résidu est également pesé après combustion complète. La masse initiale de chaque fibre est soustraite de la masse du résidu pour calculer le pourcentage de perte de masse (% résidu). R é sultats Les résultats obtenus sont montrés dans le tableau 1 ci-dessous ainsi qu’aux figures 1 et 2. « Acide phytique m/m » désigne le pourcentage massique d’acide phytique utilisé dans la solution aqueuse pour l’imprégnation des fibres. « Temps de cuisson » désignée la durée de la cuisson effectuée lors de l’étape de greffage du procédé d’ignifugation de l’invention. « %P » désigne le pourcentage de phosphore greffé de façon covalente à la matière lignocellulosique ignifugée (fibres de chanvre dans cet exemple). « %N » désigne le pourcentage d’azote provenant de l’urée. « HRR » désigne le débit calorifique (« Heat Rate Release ») (W/g). « pHRR » désigne la valeur maximale du pic HRR (W/g). « T pHRR » désigne le pic de température (°C). « THR » désigne la chaleur totale dégagée (« Total Heat Release ») (kJ/g). « %résidu » désigne le pourcentage de résidu charbonné après que la matière lignocellulosique ignifugée (les fibres de chanvre dans cet exemple) ait été brûlée. Acide phytique (m/m) Temps de cuisson (heures) %P %N T pHRR (°C) pHRR (W/g) THR (kJ/g) % résidu 0,00 2 0,00 0,05 359,5 248,0 13,8 1,8 0,63 2 0,31 0,05 279,5 104,5 7,4 18,5 1,57 2 0,49 0,05 273,5 91,5 5,0 22,5 3,13 2 0,60 0,16 268,0 82,5 4,5 25,4 6,26 2 2,14 0,93 242,0 34,5 1,3 28,6 Commentaires et conclusion Le tableau 1 est illustré par la figure 1. On observe que plus le pourcentage de phosphore greffé sur les fibres de chanvre est important (2,14%) plus la valeur maximale du pic de dégagement de chaleur (p HRR) diminue (34,5 W/g) (versus 248 W/g pour les fibres de chanvre témoin non ignifugées). Le constat est le même pour la chaleur totale dégagée (« THR ») qui est de 1,3 kJ/g pour des fibres de chanvre avec un greffage de phosphore de 2,14% versus 13,8 kJ/g pour les fibres de chanvre témoin non ignifugées. A l’inverse, plus le pourcentage de phosphore greffé sur les fibres de chanvre est important plus le pourcentage de résidu charbonné après que la matière lignocellulosique ignifugée ait été brûlée augmente. La figure 2 montre que le phosphore est uniformément distribué à la surface et au cœur des fibres de chanvre explosées à la vapeur et ignifugées. Les fibres de chanvres ignifugées selon le procédé de l’invention, lorsqu’elles sont enflammées, dégagent donc bien moins de chaleur que les fibres de chanvre non ignifugées et charbonnent beaucoup plus. Exemple 3 Procédé d’ignifugation de particules d ’épicéa Matérie l L’acide phytique utilisé dans cet exemple est celui commercialisé par la société Aldrich sous la dénomination « phytic acid solution ». Il s’agit plus particulièrement d’une solution ayant une densité de 1,432 g/ml et une concentration massique en acide phytique de 50 %. Les granulées d’urée de pureté utilisés sont les mêmes que ceux de l’exemple 1. L’acide sulfurique concentré, utilisé dans le procédé d’explosion à la vapeur, est commercialisé par la société Sigma et est mélangé avec de l’eau déminéralisé afin de préparer une concentration massique de 2%. Préparation d ’une s olution aqueuse d’acide phytique et d’urée La solution aqueuse d’imprégnation est préparée en mélangeant 30 g d’urée, 13 ml d’une solution aqueuse d’acide phytique commerciale et 100 ml d’eau distillée. La solution aqueuse d’imprégnation ainsi obtenue comprend 6,26 % en masse d’acide phytique et 20 % en masse d’urée par rapport à la masse totale de la solution aqueuse. Traitement d’explosion à la vapeur des fibres d’épicéa Des particules de duramen d’épicéa (2 à 5 mm de diamètre) sont placées dans une solution d’acide sulfurique à 2% (2% en masse dans l’eau), dans un rapport solide / liquide de 1/5 durant 4 heures à température ambiante et sans agitation. L’explosion à la vapeur est effectuée à une température de 200°C pendant 5 min de temps de séjour. Suite à l’explosion, on procède à un lavage des particules d’épicéa explosées avec de l’eau. Greffage de l’acide phytique selon le procédé de l’invention Les particules d’épicéa explosées (80 g) sont imprégnées pendant une heure, dans 400ml de la solution aqueuse d’acide phytique et d’urée préalablement préparée (comprenant 6,26 % d’acide phytique et 20 % d’urée). Les fibres sont séchées à l’air et à température ambiante durant 18 h puis placées dans un four à 150°C. Les particules d’épicéa sont ensuite caractérisées par les techniques précédemment décrites et notamment par Microcalorimétrie de combustion (PCFC : « Pyrolysis Combustion Flow Calorimetry ») et par le test de flammes. Les résultats obtenus sont décrits dans le tableau 2 ci-dessous et à la figure 3. Acide phytique (m/m) Temps de cuisson (heure) %P %N T pHRR (°C) pHRR (W/g) THR (kJ/g) % résidu Courbe 1 0,00 (explosées) 0 0,00 0,00 381 167 11,95 15,2 Courbe 2 0,00 (explosées, séchées et cuites) 0 0,00 0,00 381 164 12,50 15,4 Courbe 3 6,26 (explosées et ignifugées) 2 2,14 0,93 280 55 4,05 34,3 C ommentaires et conclusion Le tableau 2 est illustré par la figure 3. Le dégagement de chaleur est approximativement le même pour les particules d’épicéa explosées (courbe 1) et les particules d’épicéa explosées, séchées et cuites, mais non imprégnées (courbe 2). Le traitement d’ignifugation de l’invention sur les particules d’épicéa préalablement explosées à la vapeur fait diminuer de façon drastique la valeur maximale du pic de dégagement de chaleur (p HRR) (55 W/g) (versus 167 W/g et 164 W/g pour respectivement les particules d’épicéa explosées (courbe 1) et explosées, séchées et cuites mais non imprégnées (courbe 2)). Le constat est le même pour la chaleur totale dégagée (« THR ») qui est de 4,05 kJ/g pour les particules d’épicéa explosées et ignifugées et comprenant un greffage de phosphore de 2,14% versus 11,95 kJ/g pour les particules d’épicéa explosées (courbe 1) et 12,50 kJ/g pour les particules d’épicéa explosées, séchées et cuites mais non imprégnées (courbe 2). A l’inverse, le pourcentage de résidu charbonné après que la matière lignocellulosique ignifugée ait été brûlée augmente et est de 34,3 % pour les particules d’épicéa explosées et ignifugées versus 15,2% pour les particules d’épicéa explosées (courbe 1) et 15,4 % pour les particules d’épicéa explosées, séchées et cuites mais non imprégnées (courbe 2). Les particules d’épicéa ignifugées selon le procédé de l’invention, lorsqu’elles sont enflammées, dégagent donc bien moins de chaleur que les particules d’épicéa non ignifugées et charbonnent beaucoup plus. La présente divulgation ne se limite pas aux exemples décrits ci-avant, seulement à titre d’exemple, mais elle englobe toutes les variantes que pourra envisager l’homme de l’art dans le cadre de la protection recherchée. À toute fin utile, le(s) élément(s) non-brevet(s) suivant(s) est (sont) cité(s) : - (1) : Yang Zhou et al., Carbohydrate Polymers, 115 (2015) 670-676 ; - (2) :Lucie Costes et al., European Polymer Journal, 74 (2016) 218-228 ; ; - (3) : Yu-Yang Gao et al., Polymer Degradation and Stability, 161 (2019) 298-308 ; et - (4) : Xiao-hui Liu et al, Cellulose, 25, 799–811(2018). Procédé d’ignifugation d’une matière lignocellulosique caractérisé en ce qu’il comprend les étapes suivantes : - éventuellement explosion à la vapeur de la matière lignocellulosique, - imprégnation de la matière lignocellulosique, éventuellement explosée à la vapeur, dans ou avec une solution aqueuse comprenant de 0,5% à 10% d’acide phytique et de 1% à 30% d’urée, et de préférence de 3% à 7% d’acide phytique et de 15% à 22% d’urée, lesdits pourcentages étant exprimés en masse par rapport à la masse totale de la solution aqueuse, - séchage de la matière lignocellulosique imprégnée, jusqu’à ce qu’elle présente une humidité allant de 5% à 20%, lesdits pourcentages étant exprimés en masse par rapport à la masse totale de la matière lignocellulosique imprégnée, - cuisson de la matière lignocellulosique imprégnée et séchée, la matière lignocellulosique ignifugée ainsi obtenue comprenant une teneur en phosphore provenant de l’acide phytique allant de 0,1% à 10%, de préférence allant de 0,3 % à 3%, lesdits pourcentages étant exprimés en masse par rapport à la masse totale de la matière lignocellulosique ignifugée. Procédé selon la revendication 1, caractérisé en ce que la matière lignocellulosique se trouve sous forme de fibres végétales telles que les fibres de bois et/ou les fibres de plante, et en particulier les fibres libériennes, ou sous forme de particules de bois. Procédé selon la revendication 2, caractérisé en ce que : - les fibres de plante sont des fibres de coton ou des fibres libériennes choisies dans le groupe comprenant les fibres de chanvre, de lin, de ramie et de jute, - les fibres et/ou particules de bois sont choisies dans le groupe comprenant les fibres et/ou particules d’épicéa, de frêne, de bouleau, de peuplier, de hêtre et de chêne. Procédé selon l’une quelconque des revendications 1 à 3, caractérisé en ce que la matière lignocellulosique est choisie dans le groupe comprenant les fibres de plante explosées à la vapeur, et en particulier les fibres libériennes explosées à la vapeur, les fibres de bois explosées à la vapeur et les particules de bois explosées à la vapeur. Procédé selon la revendication 4, caractérisé en ce que les fibres de plante explosées à la vapeur, et en particulier les fibres libériennes explosées à la vapeur, présentent un diamètre inférieur à 100 µm, et de préférence inférieur à 50 µm, et une longueur allant de 1 cm à 10 cm, et de préférence de 3 cm à 5 cm. Procédé selon l’une quelconque des revendications 1 à 5, caractérisé en ce que la matière lignocellulosique est blanchie. Procédé selon l’une quelconque des revendications 1 à 6, caractérisé en ce que l’acide phytique utilisé est obtenu à partir d’un tourteau de colza. Procédé selon l’une quelconque des revendications 1 à 7, caractérisé en ce que l’étape d’imprégnation de la matière lignocellulosique est effectuée à température ambiante : - par trempage dans la solution aqueuse d’acide phytique et d’urée, ou - par pulvérisation avec la solution aqueuse d’acide phytique et d’urée. Procédé selon l’une quelconque des revendications 1 à 8, caractérisé en ce que l’étape de séchage de la matière lignocellulosique imprégnée est effectuée à une température allant de 20°C à 60°C, et de préférence de 40 °C à 60°C, pendant une durée allant de 5 minutes à 18 heures, et de préférence allant de 15 minutes à 30 minutes. Procédé selon l’une quelconque des revendications 1 à 9, caractérisé en ce que l’étape de cuisson de la matière lignocellulosique imprégnée et séchée est effectuée à une température allant de 140 C à 200°C, et de préférence de 140°C à 160°C, pendant une durée allant de 15 minutes à 5 heures et de préférence de 30 min à 2h. Procédé selon l’une quelconque des revendications 1 à 10, caractérisé en ce que, dans la matière lignocellulosique ignifugée, le phosphore provenant de l’acide phytique est greffé par liaison covalente à la surface et au cœur de ladite matière lignocellulosique ignifugée. Utilisation de la matière lignocellulosique ignifugée telle qu’obtenue selon le procédé de l’une quelconque des revendications 1 à 11, pour la fabrication : - de matériaux composites ignifugés à base de fibres végétales, - de matériaux souples ignifugés tissés ou non tissés à base de fibres végétales, et notamment de textiles, - de matériaux ignifugés à base de fibres de bois et/ou de particules de bois, et notamment de panneaux de bois ignifugés. Utilisation selon la revendication 12, pour la fabrication de panneaux de bois ignifugés, caractérisée en ce que la matière lignocellulosique ignifugée est obtenue à partir de fibres de bois explosées à la vapeur et/ou de particules de bois explosées à la vapeur, et en ce que les panneaux de bois ignifugés obtenus sont dépourvus de colle et de résine. .